(57)【要約】【課題】外周がシーリングされた一対のモールドの間に形成されたキャビティの内部にエピスルフィド系モノマー溶液を注入して光学材料を製造する方法を提供する。【解決手段】本発明では、（ａ）固相の屈折率１．６５０〜１．８２０、粘度１５〜９００ｃｐｓ（２５℃）のエピスルフィド系光学材料用モノマー組成物を準備する段階；（ｂ）前記モノマー組成物を外周がシーリングされた一対のモールドの間に形成されたキャビティの内部に大部分注入する段階；（ｃ）前記（ｂ）段階に続いてモノマー組成物をキャビティ内に注入しながらビジョン認識システムを用いて流面を感知し、設定された最終注入地点に流面が感知されるとモノマー組成物の注入を終了する段階；を含む、エピスルフィド系光学材料用モノマーのモールド自動注入方法を提供する。本発明によれば、エピスルフィド系光学材料用モノマー溶液を足りないこともあふれることもなくモールドに定量で自動注入できる。【選択図】図２
2021521040.tif 000002
【特許請求の範囲】
【請求項１】
外周がシーリングされた一対のモールドの間に形成されたキャビティの内部にエピスルフィド系光学材料用モノマー組成物を注入する方法であって、
（ａ）固相の屈折率１．６５０〜１．８２０、粘度１５〜９００ｃｐｓ（２５℃）のエピスルフィド系光学材料用モノマー組成物を準備する段階と；
（ｂ）前記モノマー組成物を前記キャビティ内に大部分注入する段階と；
（ｃ）前記（ｂ）段階に続いてモノマー組成物をキャビティ内に注入しながらビジョン認識システムを用いて流面を感知し、設定された最終注入地点に流面が感知されるとモノマー組成物の注入を終了する段階と；
を含む、エピスルフィド系光学材料用モノマーのモールド自動注入方法。
【請求項２】
前記ビジョン認識システムはモールドの輪郭と前記モールドに注入されるモノマー溶液の流面を撮影するものであり、モールドが注入位置にセッティングされた状態を感知するために、前記モールド輪郭の一部に位置する第１領域と、前記モールドの外側に位置した第２領域を設定することを特徴とする、請求項１に記載のエピスルフィド系光学材料用モノマーのモールド自動注入方法。
【請求項３】
前記ビジョン認識システムは、コントローラが、前記第１領域でモールドの輪郭が感知されると、設定された第１注入圧力でモノマー溶液の大部分をモールド内に注入した後、次いで、前記第１注入圧力よりも低い圧力で残量のモノマー溶液を注入しながら第２領域で流面が感知されるとモノマー溶液の注入を終了することを特徴とする、請求項２に記載のエピスルフィド系光学材料用モノマーのモールド自動注入方法。
【請求項４】
前記第１及び第２領域ではモールドの輪郭及びモノマー溶液の流面を画素数の変化によって感知することを特徴とする、請求項２又は３に記載のエピスルフィド系光学材料用モノマーのモールド自動注入方法。
【請求項５】
前記第１領域には円弧状に仮想輪郭が表示され、前記第１領域でモールド輪郭の感知時に、撮影されたモールドの輪郭が前記仮想輪郭に一致するように撮影位置調整がなされ、前記第１領域の位置変化にしたがって第２領域の位置が共に移動して流面変化を感知することを特徴とする、請求項２又は３に記載のエピスルフィド系光学材料用モノマーのモールド自動注入方法。
【請求項６】
前記第１領域は、モールドの外周においてモールドのＸ方向情報及びＹ方向情報の両方を有する位置に設定されることを特徴とする、請求項２又は３に記載のエピスルフィド系光学材料用モノマーのモールド自動注入方法。
【請求項７】
前記モノマー組成物をモールド内に第１注入圧力で注入する段階では、モールド内キャビティ容積の７０％〜９９％を注入することを特徴とする、請求項３に記載のエピスルフィド系光学材料用モノマーのモールド自動注入方法。
【請求項８】
前記エピスルフィド系光学材料用モノマー組成物は、１個以上のエピスルフィド基を持つ化合物を含むことを特徴とする、請求項１〜３のいずれかに記載のエピスルフィド系光学材料用モノマーのモールド自動注入方法。
【請求項９】
前記エピスルフィド基を持つ化合物は、ビス（２，３−エピチオプロピル）スルフィド、ビス（２，３−エピチオプロピル）ジスルフィド、１，３−ビス（β−エピチオプロピルチオ）シクロヘキサン、１，４−ビス（β−エピチオプロピルチオ）シクロヘキサン、１，３−ビス（β−エピチオプロピルチオメチル）シクロヘキサン、１，４−ビス（β−エピチオプロピルチオメチル）シクロヘキサン、２，５−ビス（β−エピチオプロピルチオメチル）−１，４−ジチアン、２，５−ビス（β−エピチオプロピルチオエチルチオメチル）−１，４−ジチアン及び２−（２−β−エピチオプロピルチオエチルチオ）−１，３−ビス（β−エピチオプロピルチオ）プロパンからなる群から選ばれる１種以上であることを特徴とする、請求項８に記載のエピスルフィド系光学材料用モノマーのモールド自動注入方法。
【請求項１０】
前記エピスルフィド系光学材料用モノマー組成物は、ポリチオール化合物、硫黄、ポリイソシアネート化合物のいずれか１種以上をさらに含むことを特徴とする、請求項８に記載のエピスルフィド系光学材料用モノマーのモールド自動注入方法。
【請求項１１】
前記エピスルフィド系光学材料用モノマー組成物は、内部離型剤をさらに含むことを特徴とする、請求項８に記載のエピスルフィド系光学材料用モノマーのモールド自動注入方法。
【請求項１２】
前記モノマー組成物の注入が−５℃〜５０℃の温度範囲で行われることを特徴とする、請求項８に記載のエピスルフィド系光学材料用モノマーのモールド自動注入方法。
【発明の詳細な説明】
【技術分野】
【０００１】
本発明は、外周がシーリングされた一対のモールドの間に形成されたキャビティの内部にエピスルフィド系モノマー溶液を注入して光学材料を製造する方法に関し、より詳細には、エピスルフィド系モノマー溶液を前記キャビティ内に注入しながらビジョン認識システムを用いて短時間で定量注入可能にしたエピスルフィド系光学材料用モノマーのモールド自動注入方法に関する。
【背景技術】
【０００２】
光学材料において、プラスチックレンズはラスレンズに比べて軽く、破れ難く、加工性が良いという長所から、最近ではガラスレンズよりもプラスチックレンズを多く使用する趨勢である。かかるプラスチックレンズは、モノマー（ｍｏｎｏｍｅｒ）という高分子化合物をモールドに注入して固めた後、適当な後加工を経て製造される。すなわち、レンズ形状の空いた注入空間（キャビティ）を持つモールドにモノマー溶液を注入する方式で製造される。
【０００３】
これに関する従来技術として特許文献１の‘メガネレンズ製造用モールドの移動距離セッティング装置’が開示されている。
【０００４】
前記特許文献１は、メガネレンズ製造用ガラスモールドの隔離距離を正確に決定するためにモールドチャックを用いてガラスモールドを互いに離隔して配置させた状態で、ガラスモールドの外周面にテープを接着し、テーピング作業の完了したガラスモールドにモノマー溶液を手作業で注入する方式が紹介されている。
【０００５】
ところが、特許文献１に開示のような、ガラスモールド内にモノマーを手作業で注入する技術は、完全に注入者の熟練度に依存するため、熟練度によって不良が発生することがあり、作業効率が低下する問題があった。特に、モノマーを毎度一定量で精密注入することには高度の熟練が必要であり、未熟練者による場合にはモールドの内部に気泡ができる問題がある。
【０００６】
その上、液状のモノマーは人体に有害な揮発性気体を発生するため、長時間作業する場合、作業者の健康に悪い影響を及ぼすことがある。
【０００７】
エピスルフィド系光学材料は、高屈折率ながらも高アッべ数を有する優れた性質がある。韓国登録特許第１０−０６８１２１８号ではエピスルフィド系プラスチックレンズを提案している。しかし、このようにエピスルフィド系モノマーだけで重合した光学材料は引張強度、圧縮強度、着色性、ハード接着力、生産性などの面で問題があり、これを解決するために２種類の互いに異なる性質の樹脂を共重合する方法、すなわち、エピスルフィド化合物とポリチオール化合物又はここにポリイソシアネート化合物を共に共重合する方法が韓国特許登録第１０−０４１７９８５号、日本特許公開平１１−３５２３０２号などで提案された。生産費の節減は、このようなエピスルフィド系光学素材を含む光学レンズ分野において主な関心事の一つである。人の手を経ずに自動生産設備内で自動注入が可能であれば、生産性の向上はもとより、生産過程における人体有害性の問題も解消できるが、多くの試みにもかかわらずまだ注入自動化には達していない実情である。その原因としてモノマー組成物の高い粘度、組成別の粘度及び可使時間の差異も挙げられている。
【０００８】
特許文献２（韓国登録特許第１０−１３８３１３２号）には‘メガネレンズ用モノマー自動注入装備及びこれを用いたメガネレンズ生産方法’が開示されている。特許文献２では、一対のモールドが形成するキャビティの内部にモノマー溶液を注入する段階でレンズモールドの位置を感知する変位センサー（レーザーセンサー）を使用することによってレンズモールドの位置を把握し、第２移動部によってレンズモールドに満たされる原料のレベルを感知しており、注入ノズルのモノマー注入量は注入量調節部によって調節するが、モノマーが一定レベルに到達すると、モノマーが注入される量を１段階である５ｍｍと２段階である１０ｍｍに調節するようになっている。
【０００９】
しかし、特許文献２のように変位センサーを用いて原料（モノマー組成物）のレベルを感知する場合、モノマー組成物は水に比べて粘性が高いため、レベルの変化が水平的な変化ではなく２次元的な左右対称形のほう物線状をなすことになり、実時間でレベルを正確に感知することが困難である問題点があった。このため、注入量の段階的調節にもかかわらず正確な量で注入することが難しくなって注入量が不足又は過剰になり、製品不良につながったり或いは溢れ出たモノマー組成物によって注入装備が汚染することがあった。
【００１０】
また、特許文献３（日本登録特許第３７０７１８９号）の‘プラスチック製品の製造方法及び製造装置’では、プラスチックレンズ製造過程で成型用モールドにプラスチック原液を注入する工程を自動化するための方法であって、キャビティ内側の第１及び第２壁部間の幅を計測して第１流量及び第１期間を設定し、キャビティに第１流量で第１期間、プラスチック原液を注入する第１工程と、第１工程に続いてキャビティに第１流量よりも少ない第２流量でプラスチック原液を注入する第２工程を有することを特徴とし、所定の時間だけ大流量で原液を注入し、その後、注入終了に向かっては少流量で原液を注入することによって、注入時間を短縮すると共に漏れ量を少なくできるようにしている。
【００１１】
しかしながら、特許文献３による注入方法ではキャビティ内の空間的な特性を勘案してプラスチック原料の注入量と注入時間を段階的に減少させることによって、注入時間を短縮し、漏れ量を少なくできるようにしているが、モノマーをモールドに注入するとき、粘性の高いモノマー溶液の流面変化特性を勘案していないため、依然として漏れ不良が発生し、定量注入がし難いという短所がある。
【００１２】
特許文献４（日本公開特許第２００８−８０７６６号）の‘プラスチックレンズの成型方法’では、あたかも酒杯を傾けて酒を注ぐような方式で液状成型材料をモールド内に注入するとき、内部に極力泡を残さずに充填させることができるように、初期には注入口が上方正中から一側にややずれた状態にして注入を開始し、ある程度注入が進んだところでモールドを回転させて（傾けて）注入口を上方正中に位置させて原料モノマーを充填するようにしたプラスチックレンズの成型方法が開示されている。
【００１３】
しかしながら、特許文献４は泡を残留させずに原料を注入するには好適な方法であるが、依然として原料を正確な量だけ注入することは困難であった。
【先行技術文献】
【特許文献】
【００１４】
【特許文献１】大韓民国登録実用新案第２０−０２３６７０４号
【特許文献２】大韓民国登録特許第１０−１３８３１３２号
【特許文献３】日本登録特許第３７０７１８９号
【特許文献４】日本特開２００８−８０７６６号
【特許文献５】大韓民国登録特許第１０−０４１７９８５号
【特許文献６】日本特開平１１−３５２３０２号
【特許文献７】大韓民国登録特許第１０−０６８１２１８号
【発明の概要】
【発明が解決しようとする課題】
【００１５】
上記のような多数の先行技術において光学材料用モノマーをモールドに自動注入するための方法を提示しているが、それらはいずれも、モノマーを溢れたり不足することなく正確な量で注入するには困難があった。また、それぞれのモノマーごとに硬化速度及び硬化時間、粘性、流面が異なるだけでなく、同じ系列のモノマーであっても組成による差異があるため、単純に注入量や速度を段階的に調節する機械的な方法ではモノマー別の差異に対応できず、正確な注入がし難いという問題があった。
【００１６】
本発明は上記の問題を解決するために案出されたものであり、本発明の目的は、注入量不足や注入量過剰無しでエピスルフィド系光学材料用モノマー組成物をモールドに正確に注入できるエピスルフィド系光学材料用モノマーのモールド自動注入方法を提供することである。
【００１７】
特に、本発明は、エピスルフィド系光学材料用モノマー組成物をモールドのキャビティに２段階に分けて注入しながら、一段階目で大部分を注入し、続いて二段階目ではビジョン認識システムを用いてエピスルフィド系モノマー溶液の流面を感知し、最終注入地点に流面が感知されると注入を中止することによって、注入する時間を短縮できると共に、モノマー溶液があふれたり不足することなく定量注入できるエピスルフィド系光学材料用モノマーのモールド自動注入方法を提供することにその目的がある。
【課題を解決するための手段】
【００１８】
上記の目的を達成するために本発明は、
【００１９】
外周がシーリングされた一対のモールドの間に形成されたキャビティの内部にエピスルフィド系光学材料用モノマー組成物を注入する方法であって、
【００２０】
（ａ）固相の屈折率１．６５０〜１．８２０、粘度１５〜９００ｃｐｓ（２５℃）のエピスルフィド系光学材料用モノマー組成物を準備する段階；
【００２１】
（ｂ）前記モノマー組成物を前記キャビティ内に大部分注入する段階；
【００２２】
（ｃ）前記（ｂ）段階に続いてモノマー組成物をキャビティ内に注入しながらビジョン認識システムを用いて流面を感知し、設定された最終注入地点に流面が感知されるとモノマー組成物の注入を終了する段階；を含む、エピスルフィド系光学材料用モノマーのモールド自動注入方法を提供する。
【００２３】
前記段階（ｂ）は、あらかじめ設定された重量又は体積で前記モノマー組成物を前記キャビティ内に注入したり、或いはビジョン認識システムを用いてモールド内にあらかじめ設定された領域まで注入することができる。
【００２４】
前記ビジョン認識システムは、モールドの輪郭と前記モールドに注入されるモノマー溶液の流面を撮影するものであり、モールドが注入位置にセッティングされた状態を感知するために、前記モールド輪郭の一部に位置する第１領域と、前記モールドの外側に位置した第２領域を設定することができる。
【００２５】
上記のように第１及び第２領域が設定されたビジョン認識システムは、好ましくは、コントローラが、前記第１領域でモールドの輪郭が感知されると、設定された第１注入圧力でモノマー溶液の大部分をモールド内に注入した後、次いで、前記第１注入圧力よりも低い圧力で残量のモノマー溶液を注入しながら第２領域で流面が感知されるとモノマー溶液の注入を終了する。
【００２６】
前記第１及び第２領域ではモールドの輪郭及びモノマー溶液の流面を好ましくは画素数の変化によって感知する。
【００２７】
本発明の好ましい実施例において、前記第１領域には円弧状に仮想輪郭が表示され、前記第１領域でモールド輪郭の感知時に、撮影されたモールドの輪郭が前記仮想輪郭に一致するように撮影位置調整がなされ、前記第１領域の位置変化にしたがって第２領域の位置が共に移動して流面変化を感知する。
【００２８】
好ましい実施例において、前記第１領域は、モールドの外周において対角線方向、すなわち、モールドのＸ方向情報及びＹ方向情報をともに有する位置を意味するものであり、モールドを注入位置に安置時にモールドの位置変化を把握するための部分であり、前記第１領域は第２領域の位置移動の基準となり、第１領域ではモールドが注入位置に着座するとモールドの輪郭を直ちに感知する。
【００２９】
好ましい実施例において、前記第２領域は、モールド内のキャビティに気泡無しにモノマー溶液を完全に満たすために、モールドのモノマー注入口から近い位置の外部に設定されており、概してモールド輪郭から１〜２ｍｍ以内の位置に設置される。
【００３０】
好ましい実施例において、前記コントローラは、シリンジに一次注入されたモノマー溶液をモールド内に注入する時、モノマー溶液の７０％〜９９％を高い圧力、すなわち、速い速度で注入し、その残量を低い圧力で徐々に注入するようにシリンジ駆動部を制御する。
【００３１】
前記エピスルフィド系光学材料用モノマー組成物は１個以上のエピスルフィド基を持つ化合物を含む。
【００３２】
好ましくは、前記エピスルフィド系光学材料用モノマー組成物は、ポリチオール化合物、硫黄、ポリイソシアネート化合物のいずれか１種以上をさらに含む。
【００３３】
前記エピスルフィド系光学材料用モノマー組成物は必要によって内部離型剤をさらに含むことができる。
【００３４】
好ましくは、前記モノマー組成物の注入は、−５℃〜５０℃の温度範囲で行われる。
【発明の効果】
【００３５】
本発明によれば、エピスルフィド系光学材料用モノマーのモールド内への注入時、ビジョン認識システムを用いて流面を確認しながら最終注入地点に到達するところで自動で注入を中止するので、モノマー溶液が不足することもあふれることもなく定量注入が可能である。
【００３６】
また、単純に機械的に注入量や速度を調節するのではなく、残量注入時にビジョン認識システムを用いて流面を確認しながら注入するので、モノマー別の粘性の差異、流面形状の差異に関係なく定量注入が可能である。
【００３７】
また、モールド内のキャビティにまず速く大部分のモノマーを注入する段階を備えることによってモノマーの注入時間を短縮できるので、あらかじめ把握した可使時間内に注入が完了するように設定することが容易であり、したがって、モノマー別の硬化速度及び硬化時間の差異に関係なく硬化前に最適の状態で定量注入が可能である。
【００３８】
本発明によれば、注入量の不足や過剰による不良無しで高品質のエピスルフィド系レンズを自動注入によって生産できるので、生産性を大きく向上させることができ、人件費の節減によって生産費が低減でき、且つ作業者がモノマーに直接露出される問題及びモノマー組成物の過度な注入による装備の異常動作や故障が防止できる。
【図面の簡単な説明】
【００３９】
【図１】本発明の一実施例によるレンズ製造過程を概略的に示すフローチャートである。
【図２】本発明の一実施例によるモノマー自動注入方法の構成図である。
【図３】図２でモノマー溶液がシリンジ内に一次吸い込まれた状態を示す図である。
【図４】図３でモノマー溶液がモールド内に注入されている状態を示す図である。
【図５】図４でモノマー溶液がモールド内に充満された状態を示す図である。
【発明を実施するための形態】
【００４０】
以下、本発明のエピスルフィド系光学材料用モノマーのモールド自動注入方法を好ましい実施例によって段階別に説明する。
【００４１】
本発明のエピスルフィド系光学材料用モノマーのモールド自動注入方法は、
【００４２】
（ａ）固相の屈折率１．６５０〜１．８２０、粘度１５〜９００ｃｐｓ（２５℃）のエピスルフィド系光学材料用モノマー組成物を準備する段階；
【００４３】
（ｂ）前記モノマー組成物を外周がシーリングされた一対のモールドの間に形成されたキャビティの内部に大部分注入する段階；
【００４４】
（ｃ）前記（ｂ）段階に続いてモノマー組成物をキャビティ内に注入しながらビジョン認識システムを用いて流面を感知し、設定された最終注入地点に流面が感知されるとモノマー組成物の注入を終了する段階；を含む。
【００４５】
前記エピスルフィド系光学材料用モノマー組成物は、１個以上のエピスルフィド基を持つ化合物を含む光学材料用組成物をいずれも含む意味である。本発明において‘モノマー溶液’は、前記モノマー組成物が流動性を持つ液状状態のときを指す。
【００４６】
前記エピスルフィド系光学材料用モノマー組成物は、高相の屈折率１．６５０〜１．８２０、２５℃で粘度が１５〜９００ｃｐｓである。より好ましくは、２５℃で粘度が２０〜５００ｃｐｓである。
【００４７】
前記エピスルフィド基を持つ化合物は、例えば、ビス（２，３−エピチオプロピル）スルフィド、ビス（２，３−エピチオプロピル）ジスルフィド、２，３−エポキシプロピル（２，３−エピチオプロピル）ジスルフィド、２，３−エポキシプロピル（２，３−エピチオプロピル）スルフィド、１，３及び１，４−ビス（β−エピチオプロピルチオ）シクロヘキサン、１，３及び１，４−ビス（β−エピチオプロピルチオメチル）シクロヘキサン、ビス［４−（β−エピチオプロピルチオ）シクロヘキシル］メタン、２，２−ビス［４−（β−エピチオプロピルチオ）シクロヘキシル］プロパン、ビス［４−（β−エピチオプロピルチオ）シクロヘキシル］スルフィドなどの脂環族骨格を有するエピスルフィド化合物；１，３及び１，４−ビス（β−エピチオプロピルチオメチル）ベンゼン、ビス［４−（β−エピチオプロピルチオ）フェニル］メタン、２，２−ビス［４−（β−エピチオプロピルチオ）フェニル］プロパン、ビス［４−（β−エピチオプロピルチオ）フェニル］スルフィド、ビス［４−（β−エピチオプロピルチオ）フェニル］スルフィン、４，４−ビス（β−エピチオプロピルチオ）ビフェニルなどの芳香族骨格を有するエピスルフィド化合物；２，５−ビス（β−エピチオプロピルチオメチル）−１，４−ジチアン、２，５−ビス（β−エピチオプロピルチオエチルチオメチル）−１，４−ジチアン、２，５−ビス（β−エピチオプロピルチオエチル）−１，４−ジチアン、２，３，５−トリ（β−エピチオプロピルチオエチル）−１，４−ジチアンなどのジチアン鎖骨格を有するエピスルフィド化合物；２−（２−β−エピチオプロピルチオエチルチオ）−１，３−ビス（β−エピチオプロピルチオ）プロパン、１，２−ビス［（２−β−エピチオプロピルチオエチル）チオ］−３−（β−エピチオプロピルチオ）プロパン、テトラキス（β−エピチオプロピルチオメチル）メタン、１，１，１−トリス（β−エピチオプロピルチオメチル）プロパン、ビス−（β−エピチオプロピル）スルフィドなどの脂肪族骨格を有するエピスルフィド化合物などを挙げることかできる。その他にも、エピスルフィド化合物として、エピスルフィド基を持つ化合物の塩素置換体、ブロム置換体などのハロゲン置換体、アルキル置換体、アルコキシ置換体、ニトロ置換体、又はポリチオールとのプレポリマー型変性体なども使用することができる。
【００４８】
前記エピスルフィド基を持つ化合物として、好ましくは、ビス（２，３−エピチオプロピル）スルフィド、ビス（２，３−エピチオプロピル）ジスルフィド、２，３−エポキシプロピル（２，３−エピチオプロピル）スルフィド、２，３−エポキシプロピル（２，３−エピチオプロピル）ジスルフィド、１，３及び１，４−ビス（β−エピチオプロピルチオ）シクロヘキサン、１，３及び１，４−ビス（β−エピチオプロピルチオメチル）シクロヘキサン、２，５−ビス（β−エピチオプロピルチオメチル）−１，４−ジチアン、２，５−ビス（β−エピチオプロピルチオエチルチオメチル）−１，４−ジチアン、２−（２−β−エピチオプロピルチオエチルチオ）−１，３−ビス（β−エピチオプロピルチオ）プロパンのいずれか１種以上を使用することができる。
【００４９】
好ましい一実施例において、前記エピスルフィド系光学材料用モノマー組成物は、ポリチオール化合物、硫黄、ポリイソシアネート化合物のいずれか１種以上をさらに含む。
【００５０】
前記ポリチオール化合物は、特に限定されず、１個以上のチオール基を持つ化合物であれば１種又は２種以上を混合して使用することができる。好ましくは、ビス（２−メルカプトエチル）スルフィド、４−メルカプトメチル−１，８−ジメルカプト−３，６−ジチアオクタン、２，３−ビス（２−メルカプトエチルチオ）プロパン−１−チオール、２，２−ビス（メルカプトメチル）−１，３−プロパンジチオール、テトラキス（メルカプトメチル）メタン；２−（２−メルカプトエチルチオ）プロパン−１，３−ジチオール、２−（２，３−ビス（２−メルカプトエチルチオ）プロピルチオ）エタンチオール、ビス（２，３−ジメルカプトプロパニル）スルフィド、ビス（２，３−ジメルカプトプロパニル）ジスルフィド、１，２−ビス（２−メルカプトエチルチオ）−３−メルカプトプロパン、１，２−ビス（２−（２−メルカプトエチルチオ）−３−メルカプトプロピルチオ）エタン、ビス（２−（２−メルカプトエチルチオ）−３−メルカプトプロピル）スルフィド、ビス（２−（２−メルカプトエチルチオ）−３−メルカプトプロピル）ジスルフィド、２−（２−メルカプトエチルチオ）−３−２−メルカプト−３−［３−メルカプト−２−（２−メルカプトエチルチオ）−プロピルチオ］プロピルチオ−プロパン−１−チオール、２，２−ビス−（３−メルカプト−プロピオニルオキシメチル）−ブチルエステル、２−（２−メルカプトエチルチオ）−３−（２−（２−［３−メルカプト−２−（２−メルカプトエチルチオ）−プロピルチオ］エチルチオ）エチルチオ）プロパン−１−チオール、（４Ｒ，１１Ｓ）−４，１１−ビス（メルカプトメチル）−３，６，９，１２−テトラチアテトラデカン−１，１４−ジチオール、（Ｓ）−３−（（Ｒ−２，３−ジメルカプトプロピル）チオ）プロパン−１，２−ジチオール、（４Ｒ，１４Ｒ）−４，１４−ビス（メルカプトメチル）−３，６，９，１２，１５−ペンタチアヘプタン−１，１７−ジチオール、（Ｓ）−３−（（Ｒ−３−メルカプト−２−（（２−メルカプトエチル）チオ）プロピル）チオ）プロピル）チオ）−２−（（２−メルカプトエチル）チオ）プロパン−１−チオール、３，３’−ジチオビス（プロパン−１，２−ジチオール）、（７Ｒ，１１Ｓ）−７，１１−ビス（メルカプトメチル）−３，６，９，１２，１５−ペンタチアヘプタデカン−１，１７−ジチオール、（７Ｒ，１２Ｓ）−７，１２−ビス（メルカプトメチル）−３，６，９，１０，１３，１６−ヘキサチアオクタデカン−１，１８−ジチオール、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、ペンタエリトリトールテトラキス（３−メルカプトプロピオネート）、トリメチロールプロパントリス（３−メルカプトプロピオネート）、ペンタエリトリトールテトラキス（２−メルカプトアセテート）、ビスペンタエリトリトール−エーテル−ヘキサキス（３−メルカプトプロピオネート）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン及び２−（２，２−ビス（メルカプトジメチルチオ）エチル）−１，３−ジチアンから選ばれる１種以上を使用することができる。その他にも、１個以上のチオール基を持つ化合物であれば１種又は２種以上を混合して使用することができる。また、ポリチオール化合物にイソシアネート、エピスルフィド化合物、ジエタン化合物、又は樹脂改質剤として不飽和結合を持つ化合物との予備重合から得られた重合変性体も使用可能である。
【００５１】
前記ポリチオール化合物は、より好ましくは、２，３−ビス（２−メルカプトエチルチオ）プロパン−１−チオール（ＧＳＴ）、４，８−ジメルカプトメチル−１，１１−ジメルカプト−３，６，９−トリチアウンデカン（ＦＳＨ）、４，７−ジメルカプトメチル−１，１１−ジメルカプト−３，６，９−トリチアウンデカン（ＦＳＨ）、５，７−ジメルカプトメチル−１，１１−ジメルカプト−３，６，９−トリチアウンデカン（ＦＳＨ）のいずれか一つ以上である。
【００５２】
ポリチオールは、好ましくは、前記モノマー組成物中に１〜１５重量％含まれ、より好ましくは４〜１３重量％、さらに好ましくは５〜１１重量％含まれ得る。
【００５３】
前記ポリイソシアネート化合物は、特に限定されず、１個以上のイソシアネート基及び／又はイソチオシアネート基を持つ化合物を使用することができる。例えば、２，２−ジメチルペンタンジイソシアネート、２，２，４−トリメチルヘキサンジイソシアネート、ブテンジイソシアネート、１，３−ブタジエン−１，４−ジイソシアネート、ヘキサメチレンジイソシアネート、２，４，４−トリメチルヘキサメチレンジイソシアネート、１，６，１１−ウンデカントリイソシアネート、１，３，６−ヘキサメチレントリイソシアネート、１，８−ジイソシアネート−４−イソシアネートメチルオクタン、ビス（イソシアネートエチル）カーボネート、ビス（イソシアネートエチル）エーテルなどの脂肪族イソシアネート化合物；イソホロンジイソシアネート、１，２−ビス（イソシアネートメチル）シクロヘキサン、１，３−ビス（イソシアネートメチル）シクロヘキサン、１，４−ビス（イソシアネートメチル）シクロヘキサン、ジシクロヘキシルメタンジイソシアネート、シクロヘキサンジイソシアネート、メチルシクロヘキサンジイソシアネート、ジシクロヘキシルジメチルメタンイソシアネート、２，２−ジメチルジシクロヘキシルメタンイソシアネートなどの脂環族イソシアネート化合物；キシリレンジイソシアネート（ＸＤＩ）、ビス（イソシアネートエチル）ベンゼン、ビス（イソシアネートプロピル）ベンゼン、ビス（イソシアネートブチル）ベンゼン、ビス（イソシアネートメチル）ナフタレン、ビス（イソシアネートメチル）ジフェニルエーテル、フェニレンジイソシアネート、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ジフェニルジイソシアネート、トルイジンジイソシアネート、４，４’−ジフェニルメタンジイソシアネート、３，３’−ジメチルジフェニルメタン−４，４’−ジイソシアネート、ビベンジル−４，４’−ジイソシアネート、ビス（イソシアネートフェニル）エチレン、３，３’−ジメトキシビフェニル−４，４’−ジイソシアネート、ヘキサヒドロベンゼンジイソシアネート、ヘキサヒドロジフェニルメタン−４，４’−ジイソシアネートなどの芳香族イソシアネート化合物；ビス（イソシアネートエチル）スルフィド、ビス（イソシアネートプロピル）スルフィド、ビス（イソシアネートヘキシル）スルフィド、ビス（イソシアネートメチル）スルホン、ビス（イソシアネートメチル）ジスルフィド、ビス（イソシアネートプロピル）ジスルフィド、ビス（イソシアネートメチルチオ）メタン、ビス（イソシアネートエチルチオ）メタン、ビス（イソシアネートエチルチオ）エタン、ビス（イソシアネートメチルチオ）エタン、１，５−ジイソシアネート−２−イソシアネートメチル−３−チアペンタンなどの含硫黄脂肪族イソシアネート化合物；ジフェニルスルフィド−２，４−ジイソシアネート、ジフェニルスルフィド−４，４’−ジイソシアネート、３，３’−ジメトキシ−４，４’−ジイソシアネートジベンジルチオエーテル、ビス（４−イソシアネートメチルベンゼン）スルフィド、４，４−メトキシベンゼンチオエチレングリコール−３，３−ジイソシアネート、ジフェニルジスルフィド−４，４’−ジイソシアネート、２，２’−ジメチルジフェニルジスルフィド−５，５’−ジイソシアネート、３，３’−ジメチルジフェニルジスルフィド−５，５’−ジイソシアネート、３，３’−ジメチルジフェニルジスルフィド−６，６’−ジイソシアネート、４，４’−ジメチルジフェニルジスルフィド−５，５’−ジイソシアネート、３，３’−ジメトキシジフェニルジスルフィド−４，４’−ジイソシアネート、４，４’−ジメトキシジフェニルジスルフィド−３，３’−ジイソシアネートなどの含硫黄芳香族イソシアネート化合物；２，５−ジイソシアネートチオフェン、２，５−ビス（イソシアネートメチル）チオフェン、２，５−ジイソシアネートテトラヒドロチオフェン、２，５−ビス（イソシアネートメチル）テトラヒドロチオフェン、３，４−ビス（イソシアネートメチル）テトラヒドロチオフェン、２，５−ジイソシアネート−１，４−ジチアン、２，５−ビス（イソシアネートメチル）−１，４−ジチアン、４，５−ジイソシアネート−１，３−ジチオラン、４，５−ビス（イソシアネートメチル）−１，３−ジチオラン、４，５−ビス（イソシアネートメチル）−２−メチル−１，３−ジチオランなどの含硫黄複素環イソシアネート化合物から選ばれる１種又は２種以上の化合物が使用可能である。その他にも、１個以上のイソシアネート基及び／又はイソチオシアネート基を持つ化合物であれば１種又は２種以上を混合使用することができる。また、これらのイソシアネート化合物の塩素置換体、ブロム置換体などのハロゲン置換体、アルキル置換体、アルコキシ置換体、ニトロ置換体、多価アルコール或いはチオールとのプレポリマー型変性体、カルボジイミド変性体、ウレア変性体、ビュレット変性体、或いはダイマー化、トライマー化反応生成物なども使用可能である。
【００５４】
ポリイソシアネート化合物として、好ましくは、イソホロンジイソシアネート（ＩＰＤＩ）、ヘキサメチレンジイソシアネート（ＨＤＩ）、ジシクロヘキシルメタンジイソシアネート（Ｈ１２ＭＤＩ）、キシリレンジイソシアネート（ＸＤＩ）、３，８−ビス（イソシアナトメチル）トリシクロ［５，２，１，０２，６］デカン、３，９−ビス（イソシアナトメチル）トリシクロ［５，２，１，０２，６］デカン、４，８−ビス（イソシアナトメチル）トリシクロ［５，２，１，０２，６］デカン、２，５−ビス（イソシアナトメチル）ビシクロ［２，２，１］ヘプタン、２，６−ビス（イソシアナトメチル）ビシクロ［２，２，１］ヘプタンから選ばれる１種以上を使用することができる。
【００５５】
前記モノマー組成物は硫黄をさらに含むことができる。硫黄をさらに含む場合、屈折率を１．７１以上に高めることができる。前記硫黄は、好ましくは、純度９８％以上である。９８％未満の場合、不純物の影響で光学材料の透明度が低下することがある。硫黄の純度はより好ましくは９９．０％以上であり、特に好ましくは、９９．５％以上である。通常、商業的に入手可能な硫黄は形状又は精製法によって区別されるが、微粉硫黄、コロイド硫黄、沈降硫黄、結晶硫黄、昇華硫黄などがある。本発明では、純度９８％以上であれば如何なる硫黄も使用可能である。好ましくは、光学材料用組成物の製造時に、溶解し易い微細粒子の微粉硫黄を使用することができる。モノマー組成物中の硫黄の含有量は、好ましくは組成物の全重量の１〜４０重量％であり、より好ましくは２〜３０重量％、最も好ましくは３〜２２重量％である。
【００５６】
前記エピスルフィド系光学材料用モノマー組成物は重合触媒をさらに含むことができる。重合触媒は、好ましくは、アミン、第４級アンモニウム塩、第４級ホスホニウム塩、第３級スルホニウム塩、第２級ヨードニウム塩、ホスフィン化合物から選ばれる１種以上を使用する。より好ましくは、第４級アンモニウム塩、第４級ホスホニウム塩，ホスフィン化合物から選ばれる１種以上を使用することができる。第４級アンモニウム塩としては、例えば、テトラ−ｎ−ブチルアンモニウムブロミド、テトラフェニルアンモニウムブロミド、トリエチルベンジルアンモニウムクロリド、セチルジメチルベンジルアンモニウムクロリド、１−ｎ−ドデシルピリジニウムクロリドなどを使用することができる。第４級ホスホニウム塩としては、例えば、テトラ−ｎ−ブチルホスホニウムブロミド、テトラフェニルホスホニウムブロミドなどを使用することができる。ホスフィン化合物としては、トリフェニルホスフィンなどを使用することができる。特に好ましくは、前記重合触媒は第４級ホスホニウム塩であり、テトラ−ｎ−ブチルホスホニウムブロミド、テトラフェニルホスホニウムブロミドのいずれか一つを含む。これらの重合触媒は単独で使用したり、或いは２種以上を混合して使用することができる。
【００５７】
前記エピスルフィド系光学材料用組成物は、重合調節剤としてスズハロゲン化合物をさらに含むことができる。前記スズハロゲン化合物は、好ましくは、ジブチルスズジクロリド、ジメチルスズジクロリドのいずれか一つ又はここにモノメチルスズトリクロリドが少量含まれたものを使用することができる。より好ましくは、モノメチルスズトリクロリドは０．１〜３．５重量％で含まれ得る。エピスルフィド系光学材料用組成物は、重合硬化させる時に反応が速く進行して組成物の粘度が急激に上昇することがある。前記重合調節剤は反応速度を調節することによって粘度の急激な上昇を抑制できるので、前記重合調節剤の使用によって上記のような問題を解決することができる。前記重合調節剤は、モノマー組成物の全重量の０．０１〜５重量％で使用することが好ましい。この重合調節剤の使用によって重合速度を調節して粘度の急激な上昇を抑制できるだけでなく、その結果として重合収率が高くなり、気泡の発生もなくなる。
【００５８】
前記エピスルフィド系光学材料用組成物中に硫黄を含む場合、プレポリマーを形成した後に重合することが好ましいが、このとき、プレポリマーの形成を円滑にするために、好ましくは重合調節剤としてアルキルイミダゾールをさらに含むことができる。前記アルキルイミダゾールは、特に好ましくは２−メルカプト−１−メチルイミダゾールを含む。２−メルカプト−１−メチルイミダゾールは、好ましくは純度９８％以上のものを使用する。モノマー組成物中に好ましくは０．０１〜５重量％含まれ、より好ましくは０．１〜３重量％、より好ましくは０．１５〜１重量％含まれ得る。
【００５９】
また、前記モノマー組成物は、内部離型剤をさらに含むことができる。鋳型重合前に組成物中に内部離型剤を添加することによって、重合後の異型性を大きく向上させることができる。内部離型剤としてはリン酸エステル化合物、シリコン系界面活性剤、フッ素系界面活性剤、アルキル第４級アンモニウム塩などをそれぞれ単独で又は２種以上共に使用することができる。内部離型剤は、好ましくは重合性組成物中に０．００１〜１０重量％で含まれる。
【００６０】
フッ素系非イオン界面活性剤は、分子内にペルフルオロアルキル基を持つ化合物であり、ユニダインＤＳ−４０１（商標）（日本、ダイキン工業株式会社）、ユニダインＤＳ−４０３（商標）（日本、ダイキン工業株式会社）、エフトップＥＦ  １２２Ａ（商標）（日本、新秋田化成株式会社）、エフトップＥＦ  １２６（商標）（日本、新秋田化成株式会社）、エフトップＥＦ  ３０１（商標）（日本、新秋田化成株式会社）などがある。
【００６１】
シリコン系非イオン界面活性剤は、分子内にジメチルポリシロキサン基を持つ化合物であり、米国ダウ社製のＱ２−１２０Ａ（商標）などがある。
【００６２】
アルキル第４級アンモニウム塩は、通常、陽イオン界面活性剤として知られているものであり、ハロゲン塩、リン酸塩、硫酸塩などがあり、このうち、クロリド型の例として、トリメチルセチルアンモニウムクロリド、トリメチルステアリルアンモニウムクロリド、ジメチルエチルセチルアンモニウムクロリド、トリエチルデシルアンモニウムクロリド、トリオクチルメチルアンモニウムクロリド、ジメチルシクロヘキシルデシルアンモニウムクロリドなどがある。
【００６３】
好ましくは、内部離型剤としてリン酸エステル化合物を使用することができる。リン酸エステル化合物は、ホスホラスペントキシド（Ｐ２Ｏ５）に２〜３モルのアルコール化合物を付加して製造するが、この時、使用するアルコールの種類にしたがって様々な形態のリン酸エステル化合物が得られる。その代表には、脂肪族アルコールにエチレンオキシド或いはプロピレンオキシドが付加されたり、或いはノニルフェニル基などにエチレンオキシド或いはプロピレンオキシドが付加された種類などがある。本発明の重合性組成物に、エチレンオキシド或いはプロピレンオキシドが付加されたリン酸エステル化合物が内部離型剤として含まれる場合、異型性が良く、品質に優れた光学材料が得られるので好ましい。本発明の組成物は、内部離型剤として、好ましくは、４−ＰＥＮＰＰ［ポリオキシエチレンノニルフェニルエーテルホスフェート（エチレンオキシドが５モル付加されたもの５重量％、４モル付加されたもの８０重量％、３モル付加されたもの１０重量％、１モル付加されたもの５重量％）］、８−ＰＥＮＰＰ［ポリオキシエチレンノニルフェニルエーテルホスフェート（エチレンオキシド９モル付加されたもの３重量％、８モル付加されたもの８０重量％、９モル付加されたもの５重量％、７モル付加されたもの６重量％、６モル付加されたもの６重量％）］、１２−ＰＥＮＰＰ［ポリオキシエチレンノニルフェニルエーテルホスフェート（エチレンオキシド１３モル付加されたもの３重量％、１２モル付加されたもの８０重量％、１１モル付加されたもの８重量％、９モル付加されたもの３重量％、４モル付加されたもの６重量％）］、１６−ＰＥＮＰＰ［ポリオキシエチレンノニルフェニルエーテルホスフェート（エチレンオキシドが１７モル付加されたもの３重量％、１６モル付加されたもの７９重量％、１５モル付加されたもの１０重量％、１４モル付加されたもの４重量％、１３モル付加されたもの４重量％）］、２０−ＰＥＮＰＰ［ポリオキシエチレンノニルフェニルエーテルホスフェート（エチレンオキシドが２１モル付加されたもの６重量％、２０モル付加されたもの７６重量％、１９モル付加されたもの７重量％、１８モル付加されたもの６重量％、１７モル付加されたもの５重量％）］、４−ＰＰＮＰＰ［ポリオキシプロピレンノニルフェニルエーテルホスフェート（プロピレンオキシドが５モル付加されたもの５重量％、４モル付加されたもの８０重量％、３モル付加されたもの１０重量％、１モル付加されたもの５重量％）］、８−ＰＰＮＰＰ［ポリオキシプロピレンノニルフェニルエーテルホスフェート（プロピレンオキシド９モル付加されたもの３重量％、８モル付加されたもの８０重量％、９モル付加されたもの５重量％、７モル付加されたもの６重量％、６モル付加されたもの６重量％）］、１２−ＰＰＮＰＰ［ポリオキシプロピレンノニルフェニルエーテルホスフェート（プロピレンオキシド１３モル付加されたもの３重量％、１２モル付加されたもの８０重量％、１１モル付加されたもの８重量％、９モル付加されたもの３重量％、４モル付加されたもの６重量％）］、１６−ＰＰＮＰＰ［ポリオキシプロピレンノニルフェニルエーテルホスフェート（プロピレンオキシド１７モル付加されたもの３重量％、１６モル付加されたもの７９重量％、１５モル付加されたもの１０重量％、１４モル付加されたもの４重量％、１３モル付加されたもの４重量％）］、２０−ＰＰＮＰＰ［ポリオキシプロピレンノニルフェニルエーテルホスフェート（プロピレンオキシドが２１モル付加されたもの６重量％、２０モル付加されたもの７６重量％、１９モル付加されたもの７重量％、１８モル付加されたもの６重量％、１７モル付加されたもの５重量％）］及びＺｅｌｅｃ  ＵＮ（商標）から選ばれる１種以上を使用する。このようなリン酸エステル化合物のハロゲン化合物置換体をはじめとする各種置換体を同様の目的で使用できる。
【００６４】
前記モノマー組成物は、好ましくは光学材料の光学的な物性を向上させるために、耐衝撃性、比重及びモノマー粘度などを調節する目的でオレフィン化合物を反応性樹脂改質剤としてさらに含むことができる。樹脂改質剤として添加できるオレフィン化合物としては、例えば、ベンジルアクリレート、ベンジルメタクリレート、ブトキシエチルアクリレート、ブトキシメチルメタクリレート、シクロヘキシルアクリレート、シクロヘキシルメタクリレート、２−ヒドロキシエチルアクリレート、２−ヒドロキシメチルメタクリレート、グリシジルアクリレート、グリシジルメタクリレート、フェノキシエチルアクリレート、フェノキシエチルメタクリレート、フェニルメタクリレート、エチレングリコールジアクリレート、エチレングリコールジメタクリレート、ジエチレングリコールジアクリレート、ジエチレングリコールジメタクリレート、トリエチレングリコールジアクリレート、トリエチレングリコールジメタクリレート、テトラエチレングリコールジアクリレート、テトラエチレングリコールジメタクリレート、ポリエチレングリコールジアクリレート、ポリエチレングリコールジメタクリレート、ネオペンチルグリコールジアクリレート、ネオペンチルグリコールジメタクリレート、エチレングリコールビスグリシジルアクリレート、エチレングリコールビスグリシジルメタクリレート、ビスフェノールＡジアクリレート、ビスフェノールＡジメタクリレート、２，２−ビス（４−アクリロキシエトキシフェニル）プロパン、２，２−ビス（４−メタクリロキシエトキシフェニル）プロパン、２，２−ビス（４−アクリロキシジエトキシフェニル）プロパン、２，２−ビス（４−メタクリロキシジエトキシフェニル）プロパン、ビスフェノールＦジアクリレート、ビスフェノールＦジメタクリレート、１，１−ビス（４−アクリロキシエトキシフェニル）メタン、１，１−ビス（４−メタクリロキシエトキシフェニル）メタン、１，１−ビス（４−アクリロキシジエトキシフェニル）メタン、１，１−ビス（４−メタクリロキシジエトキシフェニル）メタン、ジメチロールトリシクロデカンジアクリレート、トリメチロールプロパントリアクリレート、トリメチロールプロパントリメタクリレート、グリセロールジアクリレート、グリセロールジメタクリレート、ペンタエリトリトールトリアクリレート、ペンタエリトリトールテトラアクリレート、ペンタエリトリトールテトラメタクリレート、メチルメタクリレート、メチルチオアクリレート、メチルチオメタクリレート、フェニルチオアクリレート、ベンジルチオメタクリレート、キシリレンジチオールジアクリレート、キシリレンジチオールジメタクリレート、メルカプトエチルスルフィドジアクリレート、メルカプトエチルスルフィドジメタクリレートなどの（メタ）アクリレート化合物、及びアリルグリシジルエーテル、ジアリルフタレート、ジアリルテレフタレート、ジアリルイソフタレート、ジアリルカーボネ−ト、ジエチレングリコールビスアリルカーボネ−トなどのアリル化合物及びスチレン、クロロスチレン、メチルスチレン、ブロモスチレン、ジブロモスチレン、ジビニルベンゼン、３，９−ジビニルスピロビ（ｍ−ジオキサン）などのビニル化合物などがあり、使用可能な化合物がこれらの例示化合物に制限されるわけではない。これらのオレフィン化合物は、単独、又は２種類以上を混合して使用してもよい。
【００６５】
前記モノマー組成物は、その他に、必要によって、鎖延長剤、架橋剤、光安定剤、酸化防止剤、着色防止剤、紫外線吸収剤、有機染料、無機顔料、充填剤、密着性向上剤などの様々な添加剤を通常の方法によってさらに含むことができる。
【００６６】
前記モノマー組成物の注入は、−５℃〜５０℃の温度範囲で行われることが好ましい。適切な温度内で注入が行われることによって、可使時間を適切に維持でき、また円滑な重合反応で脈理及び白濁のない高品質の光学材料を得ることができる。より好ましくは、注入時の温度を−５℃〜３０℃にできる。特に好ましくは−５℃〜１５℃の範囲にしたとき、最も優れた品質の高屈折エピスルフィド系光学レンズが製造できた。
【００６７】
前記段階（ｂ）は、あらかじめ設定された重量又は体積で前記モノマー組成物を前記キャビティ内に注入したり、或いはビジョン認識システムを用いてモールド内にあらかじめ設定された領域まで注入することができる。前記段階（ｃ）は、ビジョン認識システムを用いて流面を感知し、設定された最終注入地点に流面が感知されるとモノマー組成物の注入を終了する。
【００６８】
以下、前記段階（ｂ）及び（ｃ）の好ましい実施例を添付の図面によって説明する。
【００６９】
まず、図１に示すように、レンズなどの光学材料を製造するためにモノマー溶液をモールド内に自動で注入する方法は、モールドのローディング（Ｓ１０）、テーピング（Ｓ２０）、テープ開放（Ｓ３０）、モノマー注入（Ｓ４０）、テープ閉鎖（Ｓ５０）及びモールドアンローディング（Ｓ６０）段階を含み、後続工程としてモノマーの硬化後にモールドから分離する工程を経ることでレンズを完成する。このような工程は既存の方法と基本的に同一である。
【００７０】
本実施例では、原料タンクのモノマーをモールドのキャビティに注入しながらビジョン認識システムを用いて流面を感知し、設定された最終注入地点に流面が感知されるとモノマー溶液の注入を中止する具体的な方法を提示しており、図２〜図５に示すように、モノマー溶液タンク１０のモノマー溶液Ｓを、モールドＭのキャビティに合わせて容量調節可能なシリンジ２０内に一次に吸入した後、前記シリンジ２０内に注入されたモノマー溶液ＳをモールドＭ内に二次に大部分の量を高速で注入し、注入圧力を下げて残量を注入しながら、最終的にビジョン認識システムを用いてモノマー溶液ＳがモールドＭの内部に充満されたか確認した後、注入を終了する。
【００７１】
本実施例において前記ビジョン認識システムは、図２〜図５から分かるように、モールドＭの輪郭と前記モールドＭのキャビティ内に注入されるモノマー溶液Ｓの流面Ｌ１を撮影するものであり、モールドＭが注入位置にセッティングされた状態を感知するための前記モールドＭ輪郭の一部の第１領域Ａ１と、前記モールドＭの注入口の外側に位置した第２領域Ａ２が設定されている。
【００７２】
一方、コントローラＣは、前記ビジョン認識システムで撮影されたイメージ信号、すなわち、図２に示すように、前記第１領域Ａ１でモールドＭの輪郭が感知されるとモールドＭが注入位置に着座したと認識するが、この時、撮影されたモールドＭの輪郭と第１領域Ａ１に円弧状に表示された仮想輪郭Ｌとが一致するかどうか判断し、一致しない場合にはビジョン認識システムを微細調整、すなわち、ビジョンカメラの位置を調整してモールドＭの輪郭に前記仮想輪郭Ｌを一致させる撮影位置調整段階を行う。
【００７３】
上記の撮影位置調整段階では第１領域Ａ１の位置が調整されると同時に第２領域の位置が第１領域Ａ１と共に等距離移動するので、注入装置内でモールドＭの着座位置が少しずつ変化するにもかかわらず、ビジョン認識システムでは同じ位置の第２領域Ａ２を撮影してモノマー溶液の流面変化を感知するようになる。
【００７４】
また、コントローラＣはビジョン認識システムで撮影されたイメージを分析し、モールドＭの種類によってキャビティ容量の把握及び注入位置セッティングの有無を感知し、シリンジ２０の駆動部２２及びバルブＶの開閉動作を制御することによって、図３に示すように、モノマー溶液Ｓをシリンジ２０内に一次に吸入する量と二次にモールドＭに注入する時点、注入圧力及び終了時点を制御し、ビジョン認識システムの微細位置も調整する。
【００７５】
また、前記コントローラＣは、タッチパッドやキーボードのような外部入力手段によってモールドＭとモノマー溶液Ｓの種類にしたがって注入圧力を別々にセッティングし、新しい種類のモールドやモノマー溶液の使用時には、反復的なテストを経て入手したデータを保存し、最適の注入圧力を見出してセッティングできるようになっている。
【００７６】
本実施例において、前記駆動部２２は、不図示のモーターの動力によってプランジャー２３が進退作動をしてシリンジ２０内にモノマー溶液を吸い込んだり、或いは吸い込まれたモノマー溶液をモールドＭに注入するように構成されているが、本発明はこれに限定されず、駆動部２２の駆動方式は公知の様々な方式を用いることができる。
【００７７】
上記のような構成でモノマー溶液をモールド内に注入する好ましい実施例を説明すると、次の通りである。
【００７８】
まず、一次に、図３に示すように、供給されるモールドＭの種類にしたがってモールドＭのキャビティ容量に一致するようにシリンジ２０にモノマー溶液Ｓを吸い込むが、この時、原料タンク１０とシリンジ２０との間に設置されたバルブＶは開放状態を維持し、ノズル２１の部分は、不図示の内蔵型チェックバルブによって外部からの空気流入が遮断された状態でシリンジ２０の上部の駆動部２２が動作してシリンジ２０内にモノマー溶液Ｓを定量だけ満たす。
【００７９】
一方、前記バルブＶはコントローラＣによって開閉動作が制御されるようにしてもよく、チェックバルブを用いて、シリンジ２０の駆動部２２が吸入動作をする場合には開放され、排出動作、すなわち、モールド側への注入時には自動で閉鎖されるようにしてもよいことは勿論である。
【００８０】
次に、二次に、図４に示すように、ビジョン認識システムによって撮影されたイメージにおいて第１領域Ａ１にモールドＭの輪郭が感知されると、これを仮想輪郭Ｌと一致するようにカメラの位置を微細調整し、これによってモールドＭが注入位置に着座したと把握し、駆動部２２が上記の一次とは反対方向に駆動してシリンジ２０内のモノマー溶液Ｓがノズル２１を通じてモールドＭ内に注入されるが、この時、前記バルブＶは閉鎖された状態を維持し、ノズル２１に設けられたチェックバルブは開放された状態で、前記駆動部２２の駆動はあらかじめ設定された量のモノマー溶液Ｓだけを注入する。あらかじめ設定された量は、シリンジ２０に一次注入された量の７０％〜９９％となるように、より好ましくは９０％〜９８％となるように設定されている。
【００８１】
前記段階でモノマー溶液Ｓの注入圧力は、モノマー溶液の粘度やモールド内のキャビティ厚などに基づいてモノマー溶液に気泡が発生しない範囲内では最高の圧力で注入することによって注入時間の短縮を図るようなものにする。
【００８２】
最後に、上記のように駆動部２２の駆動によってシリンジ２０内のモノマー溶液Ｓの大部分がモールドＭ内に注入された後には、駆動部２２の駆動速度を相対的に遅くして注意して残量の注入を行うが、この時には、図５に示すように、ビジョン認識システムによって注入口Ｉの外側に位置した第２領域Ａ２でモノマー溶液Ｓの流面が感知されることを確認するまで注入し、表面張力によってモールドＭの注入口Ｉの約１〜２ｍｍの外側に位置した第２領域Ａ２でモノマー溶液Ｓの流面が感知されるとシリンジ駆動部２２の動作を中止させることでモノマー溶液Ｓの注入を完了し、後続工程として、開放したシーリングテープＴを再び巻いて注入口Ｉを閉鎖した後、モールドのアンローディング過程を経る。これでモールドＭへのモノマー溶液Ｓの注入が完了する。
【００８３】
上記のような過程を通じて第１領域Ａ１におけるモールドＭの輪郭が仮想輪郭Ｌに一致すると、供給されたモールドの種類にしたがってあらかじめ設定された第１注入圧力でモノマー溶液Ｓの大部分をモールドＭ内に注入し、その後、前記第１注入圧力よりも相対的に低い圧力で残量の注入を進行してモールドＭの外側に位置した第２領域Ａ２に流面Ｌ１が現れるか否か確認し、流面Ｌ１が現れるとモノマー溶液の注入を終了し、流面が現れない場合には、第２領域Ａ２に流面が現れるまでモノマー溶液を微細な圧力で注入する。
【００８４】
一方、前記第１領域及び第２領域では、モールドの輪郭又はモノマー溶液の流面を画素数の変化によって感知するが、モールドの輪郭とモノマー溶液の流面は、空気とモールド及びモノマー溶液間の密度差によってその境界部分が線形の陰影として見られ、これによって各領域で撮影される線形の陰影が形成する画素数によってモールドの輪郭及びモノマー溶液の流面が形成されることが分かる。
【００８５】
本実施例において、前記領域Ａ１，Ａ２で感知されるモールドＭの輪郭及びモノマー溶液の流面の厚さが概して一定であるので、検出される画素数もほぼ一定であるが、周辺装置部が全て速く動作中であり、設備の周辺に人及びその他装置の移動があり、これによってモールドやモノマー溶液に奇妙な現象として反射されて誤検出される場合があるため、検出される画素数の変化量と陰影の進行方向に対しても感知して各種ノイズによる誤検出を防止可能にする。
【００８６】
本実施例において、前記第１注入圧力で注入されるモノマー溶液の量は、全注入量の７０％〜９９％が適正であるが、本発明はこれに限定されず、モールドの種類とモノマー溶液の粘度にしたがって一次注入量は多少異なるように設定してもよいことは勿論である。前記第１注入圧力で注入されるモノマー溶液の量は、より好ましくは全注入量の９０％〜９８％である。
【００８７】
上述した本発明の実施例によるモノマー溶液自動注入方法によれば、初期にはモールド内に速い速度、すなわち、高い圧力で最短時間でモノマー溶液の大部分を注入し、その後、第２領域でモノマー溶液の流面が感知されるまで相対的に遅い速度でモールド内のキャビティが充満するように残量を注入することによって、モノマー溶液の注入にかかる時間を短縮しながらも溢れないように正確な量を注入できるので、工程時間の短縮による生産性の向上と共に均一な品質のレンズの製造が可能な利点があり、モノマー注入量の不足や過剰による不良発生及び製造装置の誤動作も防止できる利点がある。
【００８８】
上記のような本発明の好ましい実施例によれば、まず、粘性を持つモノマー溶液の大部分をモールド内のキャビティに高い圧力で速く注入した後、最終段階でビジョン認識システムを用いて注入圧力を下げて残量を徐々に注入して充満させるので、注入容量を超える恐れがない。また、モールド内にモノマー溶液の大部分を短時間で注入した後、ビジョン認識システムを用いて第２領域においてモノマー溶液が感知されると注入を終了するので、気泡の残留もなく、モノマー溶液の注入量が溢れることも足りないこともなく正確に定量注入されるので、均一な品質のレンズが生産でき、モノマーの注入時間が短縮できるので、モノマー注入作業の効率性を極大化することができる。これによって、モノマー溶液の注入量不足による不良を防止するとともに、モノマー溶液の過度な注入によって発生する装備の異常動作や故障を予防することができる。
【符号の説明】
【００８９】
Ｃ：コントローラ
Ｉ：注入口
Ｌ：仮想輪郭
Ｌ１：流面
Ｍ：モールド
Ａ１，Ａ２：感知領域
Ｓ：モノマー溶液
Ｔ：シーリングテープ
Ｖ：バルブ
１０：原料タンク
２０：シリンジ
２１：ノズル
２２：駆動部
２３：プランジャー
【図１】
2021521040.tif 000003
【図２】
2021521040.tif 000004
【図３】
2021521040.tif 000005
【図４】
2021521040.tif 000006
【図５】
2021521040.tif 000007
【国際調査報告】
2021521040.tif 000008
2021521040.tif 000009
2021521040.tif 000010
2021521040.tif 000011